(57)【要約】      （修正有）【課題】新規な金属アゾ顔料およびそれらから製造される顔料調製物の提供。【解決手段】式（Ｉ）またはその互変異性の形態の少なくとも２種の金属アゾ化合物および２，４，６−トリアミノ置換された１，３，５−トリアジン化合物のアダクトを含む新規な金属アゾ顔料。2014012838.tif 000048［式中、Ｒ１およびＲ２は互いに独立して、ＯＨ、ＮＨ２、またはＮＨＲ５であり、Ｒ３およびＲ４は互いに独立して、＝Ｏまたは＝ＮＲ５であり、Ｒ５は、水素またはアルキルであり、かつＭｅは、Ｎｉ２＋、Ｚｎ２＋、Ｃｕ２＋、Ａｌ３＋２／３、Ｆｅ２＋、Ｆｅ３＋２／３、Ｃｏ２＋、およびＣｏ３＋２／３の系から選択される二価もしくは三価の金属イオンである。］【選択図】なし【特許請求の範囲】
【請求項１】
金属アゾ顔料であって、
ａ）式（Ｉ）またはその互変異性の形態の少なくとも２種の金属アゾ化合物
【化１】
2014012838.tif 000030
［式中、
Ｒ１およびＲ２は互いに独立して、ＯＨ、ＮＨ２、またはＮＨＲ５であり、
Ｒ３およびＲ４は互いに独立して、＝Ｏまたは＝ＮＲ５であり、
Ｒ５は、水素またはアルキルであり、かつ
Ｍｅは、Ｎｉ２＋、Ｚｎ２＋、Ｃｕ２＋、Ａｌ３＋２／３、Ｆｅ２＋、Ｆｅ３＋２／３、Ｃｏ２＋、およびＣｏ３＋２／３の系から選択される二価もしくは三価の金属イオンであるが、
ただし、それぞれの場合において、式（Ｉ）の化合物を合計したもの１モルを基準にして、Ｚｎ２＋およびＮｉ２＋の系からの金属イオンの量が９５〜１００モル％であり、かつＣｕ２＋、Ａｌ３＋２／３、Ｆｅ２＋、Ｆｅ３＋２／３、Ｃｏ２＋、およびＣｏ３＋２／３の系から選択される金属イオンの量が０〜５モル％であり、かつ
式（Ｉ）の化合物を合計したものにおけるＺｎ対Ｎｉの金属イオンのモル比が、（９：１）から（１：９）までである］
および
ｂ）式（ＩＩ）の少なくとも１種の化合物
【化２】
2014012838.tif 000031
［式中、Ｒ６は、水素またはアルキルである］
のアダクトを含み、
そのＸ線回折図において、ｄ＝１０．３（±０．２）Åの格子定数では、前記金属アゾ顔料が強度Ｉ１のシグナルＳ１を有し、かつｄ＝１６．０５Å〜ｄ＝１１．７８Åの格子定数範囲において、その強度Ｉ２が、シグナルＳ１の強度Ｉ１に関連させて、バックグラウンド補正強度のＩ２／Ｉ１の比率として表して、０．０２を超えるようなシグナルＳ２を有していないことを特徴とする、
金属アゾ顔料。
【請求項２】
請求項１に記載の金属アゾ顔料であって、
ａ）式（Ｉ）またはその互変異性の形態の少なくとも２種の金属アゾ化合物
【化３】
2014012838.tif 000032
［式中、
Ｒ１およびＲ２は互いに独立して、ＯＨ、ＮＨ２、またはＮＨＲ５であり、
Ｒ３およびＲ４は互いに独立して、＝Ｏまたは＝ＮＲ５であり、
Ｒ５は、水素またはＣ１〜Ｃ４−アルキルであり、かつ
Ｍｅは、Ｎｉ２＋、Ｚｎ２＋、Ｃｕ２＋、Ａｌ３＋２／３、Ｆｅ２＋、Ｆｅ３＋２／３、Ｃｏ２＋、およびＣｏ３＋２／３の系から選択される二価もしくは三価の金属イオンであるが、
ただし、それぞれの場合において、式（Ｉ）の化合物を合計したもの１モルを基準にして、Ｚｎ２＋およびＮｉ２＋の系からの金属イオンの量が９５〜１００モル％であり、かつＣｕ２＋、Ａｌ３＋２／３、Ｆｅ２＋、Ｆｅ３＋２／３、Ｃｏ２＋、およびＣｏ３＋２／３の系から選択される金属イオンの量が０〜５モル％であり、かつ
式（Ｉ）の化合物を合計したものにおけるＺｎ対Ｎｉの金属イオンのモル比が、（９：１）から（１：９）までである］
および
ｂ）式（ＩＩ）の少なくとも１種の化合物
【化４】
2014012838.tif 000033
［式中、Ｒ６は、水素または、場合によっては１個もしくは複数のＯＨ基によって置換されたＣ１〜Ｃ４−アルキルである］
のアダクトを含み、
そのＸ線回折図において、ｄ＝１０．３（±０．２）Åの格子定数では、前記金属アゾ顔料が強度Ｉ１のシグナルＳ１を有し、かつｄ＝１６．０５Å〜ｄ＝１１．７８Åの格子定数範囲において、その強度Ｉ２が、シグナルＳ１の強度Ｉ１に関連させて、バックグラウンド補正強度のＩ２／Ｉ１の比率として表して、０．０２を超えるようなシグナルＳ２を有していないことを特徴とする、
金属アゾ顔料。
【請求項３】
請求項１または２に記載の金属アゾ顔料であって、
ａ）式（Ｉａ）またはその一つの互変異性の形態の金属アゾ化合物
【化５】
2014012838.tif 000034
［式中、
Ｒ１およびＲ２は互いに独立して、ＯＨ、ＮＨ２、またはＮＨＲ５であり、
Ｒ３およびＲ４は互いに独立して、＝Ｏまたは＝ＮＲ５であり、
Ｒ５は、水素またはＣ１〜Ｃ４−アルキルである］、および
式（Ｉｂ）またはその一つの互変異性の形態の金属アゾ化合物
【化６】
2014012838.tif 000035
［式中、
Ｒ１およびＲ２は互いに独立して、ＯＨ、ＮＨ２、またはＮＨＲ５であり、
Ｒ３およびＲ４は互いに独立して、＝Ｏまたは＝ＮＲ５であり、かつ
Ｒ５は、水素またはＣ１〜Ｃ４−アルキルである］、および
場合によっては式（Ｉｃ）の化合物
【化７】
2014012838.tif 000036
［式中、
Ｒ１およびＲ２は互いに独立して、ＯＨ、ＮＨ２、またはＮＨＲ５であり、
Ｒ３およびＲ４は互いに独立して、＝Ｏまたは＝ＮＲ５であり、かつ
Ｒ５は、水素またはＣ１〜Ｃ４−アルキルであり、かつ
Ｍは、Ｃｕ２＋、Ａｌ３＋２／３、Ｆｅ２＋、Ｆｅ３＋２／３、Ｃｏ２＋、およびＣｏ３＋２／３の系から選択される二価もしくは三価の金属イオンである］
ただし、それぞれの場合において、式（Ｉ）の化合物を合計したもの１モルを基準にして、Ｚｎ２＋およびＮｉ２＋の系からの金属イオンの量が９５〜１００モル％であり、かつＣｕ２＋、Ａｌ３＋２／３、Ｆｅ２＋、Ｆｅ３＋２／３、Ｃｏ２＋、およびＣｏ３＋２／３の系から選択される金属イオンの量が０〜５モル％であり、
式（Ｉａ）と（Ｉｂ）の化合物を合計したものにおけるＺｎ対Ｎｉの金属イオンのモル比が、（９：１）から（１：９）までである、
および
ｂ）式（ＩＩ）の少なくとも１種の化合物
【化８】
2014012838.tif 000037
［式中、Ｒ６は、水素または、場合によっては１個もしくは複数のＯＨ基によって置換されたＣ１〜Ｃ４−アルキルである］
のアダクトを含み、
そのＸ線回折図において、ｄ＝１０．３（±０．２）Åの格子定数では、前記金属アゾ顔料が強度Ｉ１のシグナルＳ１を有し、かつｄ＝１６．０５Å〜ｄ＝１１．７８Åの格子定数範囲において、その強度Ｉ２が、シグナルＳ１の強度Ｉ１に関連させて、バックグラウンド補正強度のＩ２／Ｉ１の比率として表して、０．０２を超えるようなシグナルＳ２を有していないことを特徴とする、
金属アゾ顔料。
【請求項４】
請求項１〜３のいずれか１項に記載の金属アゾ顔料であって、
ａ）式（Ｉａ）またはその一つの互変異性の形態の金属アゾ化合物
【化９】
2014012838.tif 000038
［式中、
Ｒ１およびＲ２は互いに独立して、ＯＨ、ＮＨ２、またはＮＨＲ５であり、
Ｒ３およびＲ４は互いに独立して、＝Ｏまたは＝ＮＲ５であり、
Ｒ５は、水素またはＣ１〜Ｃ４−アルキルである］、および
式（Ｉｂ）またはその一つの互変異性の形態の金属アゾ化合物
【化１０】
2014012838.tif 000039
［式中、
Ｒ１およびＲ２は互いに独立して、ＯＨ、ＮＨ２、またはＮＨＲ５であり、
Ｒ３およびＲ４は互いに独立して、＝Ｏまたは＝ＮＲ５であり、かつ
Ｒ５は、水素またはＣ１〜Ｃ４−アルキルである］
ただし、Ｚｎ２＋およびＮｉ２＋の系列からの金属イオンの量が、化合物（Ｉａ）および（Ｉｂ）を合計したもの１モルを基準にして、１００モル％であり、
式（Ｉａ）と（Ｉｂ）の化合物を合計したものにおけるＺｎ対Ｎｉの金属イオンのモル比が、（９：１）から（１：９）までである、
および
ｂ）式（ＩＩ）の少なくとも１種の化合物
【化１１】
2014012838.tif 000040
［式中、Ｒ６は、水素または、場合によっては１個もしくは複数のＯＨ基によって置換されたＣ１〜Ｃ４−アルキルである］
のアダクトを含み、
そのＸ線回折図において、ｄ＝１０．３（±０．２）Åの格子定数では、前記金属アゾ顔料が強度Ｉ１のシグナルＳ１を有し、かつｄ＝１６．０５Å〜ｄ＝１１．７８Åの格子定数範囲において、その強度Ｉ２が、シグナルＳ１の強度Ｉ１に関連させて、バックグラウンド補正強度のＩ２／Ｉ１の比率として表して、０．０２を超えるようなシグナルＳ２を有していないことを特徴とする、
金属アゾ顔料。
【請求項５】
請求項１〜４のいずれか１項に記載の金属アゾ顔料であって、
ａ）式（Ｉａ）またはその一つの互変異性の形態の金属アゾ化合物
【化１２】
2014012838.tif 000041
［式中、
Ｒ１およびＲ２はＯＨであり、
Ｒ３およびＲ４は＝Ｏである］
および
式（Ｉｂ）またはその一つの互変異性の形態の金属アゾ化合物
【化１３】
2014012838.tif 000042
［式中、
Ｒ１およびＲ２はＯＨであり、
Ｒ３およびＲ４は＝Ｏである］
ただし、ＺｎおよびＮｉの系列からの金属イオンの量が、化合物（Ｉａ）および（Ｉｂ）の１モルを基準にして、１００モル％であり、
式（Ｉａ）と（Ｉｂ）の化合物を合計したものにおけるＺｎ対Ｎｉの金属イオンのモル比が、（９：１）から（１：９）までである、
および
ｂ）式（ＩＩ）の少なくとも１種の化合物
【化１４】
2014012838.tif 000043
［式中、Ｒ６は水素である］
のアダクトを含み、
そのＸ線回折図において、ｄ＝１０．３（±０．２）Åの格子定数では、前記金属アゾ顔料が強度Ｉ１のシグナルＳ１を有し、かつｄ＝１６．０５Å〜ｄ＝１１．７８Åの格子定数範囲において、その強度Ｉ２が、シグナルＳ１の強度Ｉ１に関連させて、バックグラウンド補正強度のＩ２／Ｉ１の比率として表して、０．０２を超えるようなシグナルＳ２を有していないことを特徴とする、
金属アゾ顔料。
【請求項６】
請求項１〜５のいずれか１項に記載の少なくとも１種の金属アゾ顔料を含む、顔料調製物。
【請求項７】
少なくとも１種の分散剤を含むことを特徴とする、請求項６に記載の顔料調製物。
【請求項８】
Ｃ．Ｉ．ピグメントグリーン３６および／またはＣ．Ｉ．ピグメントグリーン５８を含むことを特徴とする、請求項６および７のいずれか１項に記載の顔料調製物。
【請求項９】
さらなる成分ｄ）として、１ｇ／Ｌ未満、より好ましくは０．１ｇ／Ｌ未満の２０℃における水中への溶解性を有する、テルペン、テルペノイド、脂肪酸エステルの群から、ならびにホモポリマーまたはコポリマー、たとえばランダムもしくはブロックコポリマーの群から選択される少なくとも１種の有機化合物を含むことを特徴とする、請求項６〜８のいずれか１項に記載の顔料調製物。
【請求項１０】
式（Ｉｄ）の化合物、またはその互変異性体を、
【化１５】
2014012838.tif 000044
［式中、Ｘは、アルカリ金属イオン、好ましくはナトリウムイオンまたはカリウムイオンであり、かつＲ１、Ｒ２、Ｒ３、Ｒ４およびＲ５は、請求項１に記載された定義を有している］
式（ＩＩ）の少なくとも１種の化合物、
【化１６】
2014012838.tif 000045
［式中、Ｒ６は、請求項１に記載された定義を有している］
ならびに、少なくとも１種のニッケル塩および少なくとも１種の亜鉛塩、ならびに場合によっては銅、アルミニウム、鉄およびコバルトの塩の系からの少なくとも１種のさらなる金属塩と、
反応させることを特徴とする、請求項１〜５のいずれか１項に記載の金属アゾ顔料を製造するための方法。
【請求項１１】
式（Ｉｄ）の化合物、またはその互変異性体を、
【化１７】
2014012838.tif 000046
［式中、Ｘは、アルカリ金属イオン、好ましくはナトリウムイオンまたはカリウムイオンであり、かつＲ１、Ｒ２、Ｒ３、Ｒ４およびＲ５は、請求項１に記載された定義を有している］
式（ＩＩ）の少なくとも１種の化合物、
【化１８】
2014012838.tif 000047
［式中、Ｒ６は、請求項１に記載された定義を有している］
ならびに、少なくとも１種のニッケル塩および少なくとも１種の亜鉛塩、ならびに場合によっては銅、アルミニウム、鉄およびコバルトの塩の系からの少なくとも１種のさらなる金属塩と、
反応させることにより得られる金属アゾ顔料。
【請求項１２】
請求項１〜５のいずれか１項に記載の少なくとも１種の金属アゾ顔料を、少なくとも１種の分散剤、および場合によっては少なくとも１種のさらなる顔料、および場合によっては、テルペン、テルペノイド、脂肪酸エステルの群およびホモポリマーまたはコポリマーの群から選択される少なくとも１種の有機化合物と混合し、磨砕することを特徴とする、請求項６〜９のいずれか１項に記載の顔料調製物を製造するための方法。
【請求項１３】
顔料調製物を製造するための、請求項１〜５のいずれか１項に記載の金属アゾ顔料の使用。
【請求項１４】
インクジェット用インキ、液晶ディスプレイのためのカラーフィルター、印刷着色物、水性塗料着色物もしくはバインダー着色物を製造するため、合成、半合成もしくは天然の高分子物質、より好ましくはポリ塩化ビニル、ポリスチレン、ポリアミド、ポリエチレンまたはポリプロピレンを原料着色するため、ならびにさらに、天然、再生もしくは人造繊維たとえば、セルロース系、ポリエステル、ポリカーボネート、ポリアクリロニトリルもしくはポリアミド繊維を溶液着色するため、さらには織物および紙に印刷するための、請求項６〜９のいずれか１項に記載の顔料調製物の使用。
【請求項１５】
請求項１〜５のいずれか１項に記載の少なくとも１種の金属アゾ顔料、または請求項６〜９のいずれか１項に記載の顔料調製物を含む、カラーフィルター。
【請求項１６】
液晶ディスプレイのためのカラーフィルターを製造するための、請求項６〜９のいずれか１項に記載の顔料調製物の使用。
【請求項１７】
少なくとも１種の光硬化性モノマー、少なくとも１種の光開始剤、および請求項１〜５のいずれか１項に記載の少なくとも１種の金属アゾ顔料または請求項６〜９のいずれか１項に記載の顔料調製物を含む、フォトレジスト。
【請求項１８】
液晶ディスプレイのためのカラーフィルターを製造するための方法であって、
請求項１〜５のいずれか１項に記載の少なくとも１種の金属アゾ顔料または請求項６〜９のいずれか１項に記載の顔料調製物を、有機溶媒の中で、場合によってはバインダー樹脂および／または分散剤を添加して磨砕し、次いで、光硬化性モノマー、光反応開始剤および場合によってはさらなるバインダーおよび／または溶媒を添加して加工してフォトレジストとし、次いでそれを、適切なコーティング方法たとえば、ローラーコーティング、スプレーコーティング、スピンコーティング、ディップコーティング、インクジェット法、またはエアナイフコーティングの手段によって、適切な基材、一般的にはガラス板の上に塗布し、フォトマスクを通して露光させ、次いで硬化および現像させて、完成した着色カラーフィルターを得ることを特徴とする、方法。
【請求項１９】
請求項１５に記載の少なくとも１種のカラーフィルターを含む、液晶ディスプレイ。
【請求項２０】
フォトリソグラフィ、オフセッ印刷の方法によるか、または機械式、圧電機械式または加熱式のインクジェット印刷の方法によってカラーフィルターを製造するための印刷インキの中における、請求項６〜９のいずれか１項に記載の顔料調製物の使用。
【請求項２１】
前記印刷インキが、水性有機ビヒクルをさらに含むことを特徴とする、請求項２０に記載の使用。
【発明の詳細な説明】
【技術分野】
【０００１】
本発明は、新規な金属アゾ顔料、それらを製造するための方法、それらの金属アゾ顔料を含む顔料調製物、ならびに、それらの使用、特にカラーフィルターを製造するための使用、さらにはそれらカラーフィルターそのもの、に関する。
【背景技術】
【０００２】
今日、カラーフィルターは主として、液晶のディスプレイおよびスクリーン、色解像度測定器、およびセンサーにおいて用いられている。一つのよく知られた例は、パソコンのフラットスクリーンである。カラーフィルターを製造するためには各種の技術が存在しているが、それらは、着色の仕方において異なっているだけではなく、原色のレッド、グリーンおよびブルー、さらにはブラックからの色要素のパターンの生成の仕方においても異なっている。それらの色は、基層（たとえば、ゼラチン）を、たとえば以下の手段によって着色することによって付けることができる：可溶性の染料もしくは顔料の手段（「染料法」、「染料分散法」）、顔料ペースト、顔料調製物もしくは顔料インキのスクリーン印刷、オフセット印刷もしくはインクジェット印刷法、染料もしくは顔料をベースとするフォトレジストの電着法、さらには特に、分散体中、ポリイミド樹脂中（「非感光性ポリイミド法」）またはフォトレジスト中（「感光性アクリル法」）に存在している顔料を使用する顔料分散技術の手段。上述の方法に関連しては、印刷によって色要素のパターンを生成させる直接的な方法と、フォトリソグラフィ的に生成させる間接的な方法とのいずれもが重要であるが、後者が、上述の顔料分散技術に関連して特に重要である。顔料分散技術の技法は、「非感光性ポリイミド法」の形態で、たとえば、（特許文献１）（１９９８）に記載されている。
【０００３】
フォトレジスト法に従った顔料分散技術の場合においては、色を付与するその顔料は、ＵＶ硬化性フォトレジストの中に微細に分布した（分散された）状態で存在している。このフォトレジストは一般的に、顔料に加えて、以下の成分から構成されている：バインダー樹脂、重合性モノマー、光開始剤、および場合によっては溶媒。調製は、たとえば以下のようにして実施する：まず、コンセントレートの形態にある顔料を溶媒および場合によってはバインダー樹脂の中に微細に分散させ、次いで、塗布の直前にその分散体を、モノマーおよび光開始剤およびさらには場合によってはさらなる成分と配合する。そのように顔料着色したフォトレジストを、基材たとえばガラスに、たとえば「スピンコーティング法」のような公知の手段によって均質に塗布し、予備乾燥させ、フォトマスクを通してＵＶ露光させ、通常は無機−アルカリ性溶液を用いて現像して、所望の色要素のパターンを得て、そして、そのコーティングを清浄化し、場合によっては後硬化させる。この操作をそれぞれの色について繰り返す、すなわち一般的には、たとえばレッド、グリーンおよびブルーの３色使用では、３回繰り返す。
【０００４】
顔料分散技術と組み合わせて顔料を使用することによって得られるメリットは、染料ベースのコーティング系に比較して、そのカラーフィルターの耐光性、耐湿性および耐熱性が改良される点にある。その一方で、顔料をベースとしたコーティングの透明性および色純度は、そのコーティング方法のいかんに関わらず、依然として満足のいくレベルではない。特に、フォトレジストにおいて一つの混合物の中に、その混合物を所望の色座標値に合わせる目的で、複数の顔料を組み入れようとすると、輝度および透明性において望ましくない低下が起こり、その結果として、それらのディスプレイまたはスクリーン（ＬＣＤ）の操作において、必然的にエネルギーコストが増大するということが避けられない。
【０００５】
（特許文献２）には、カラーフィルターにおいて使用するための特定のアゾピラゾロンが記載されている。従来技術に従うカラーフィルターにおいて採用されている特定の顔料は、たとえば（特許文献１）および（特許文献３）に、特に顔料のカラー・インデックス・ピグメントイエロー１５０は、（特許文献４）に開示されている。しかしながら、前述の要件に関しては、それらの顔料は、依然として改良する必要がある。
【０００６】
（特許文献５）においては、グリーンカラーのイエロー成分として、金属アゾ顔料が記載されている。
【０００７】
イエロー−グリーンのカラー成分は、ＣＩピグメントグリーン３６および／もしくはＣＩピグメントグリーン５８ならびにイエローの金属アゾ顔料からなっているのが好ましい。他の色相との組合せ可能性を向上させるためには、そのイエロー−グリーンのカラー成分が、極めて高い色度と透明性とを有していることが有利である。その目的のためには、そのイエロー顔料が、最大限の色度と透明性を有していなければならない。それと同時にそのイエロー顔料は、たとえば、単一の成分としてはグリーン色が強すぎるピグメントグリーン３６との良好なブレンドを可能とするためには、それ自体ではグリーン味を帯びていてはならない。そのイエロー顔料が色相において「レッド」の方向に少しシフトするか、および／または彩度が増大すると、たとえば、ピグメントグリーン３６または５８に対するシェーディング成分としてのこのイエロー顔料において、劇的な改良がもたらされる。この理想的なシナリオにおいてはさらに、それぞれ３色のカラーフィルター（レッド、グリーン、ブルー）の相加的効果の結果として、完全な光吸収が起きる筈である。
【０００８】
（特許文献６）にはすでに、イエロー成分として、より高い色相輝度を有する新規な顔料調製物が記載されている。それらの顔料調製物には、特定の金属錯体、好ましくはアゾバルビツール酸の１：１ニッケル錯体と、少量の鉄化合物、さらには少なくとも１種のさらなる金属化合物との混合物が含まれている。
【先行技術文献】
【特許文献】
【０００９】
【特許文献１】特開平１１−２１７５１４号公報
【特許文献２】欧州特許出願公開第Ａ９４７５６３号明細書
【特許文献３】特開平１１−２０９６３１号公報
【特許文献４】特開平１１−２０９６３２号公報
【特許文献５】欧州特許出願公開第Ａ１  １４６  ０８７号明細書
【特許文献６】欧州特許出願公開第Ａ１  ５９１  ４８９号明細書
【発明の概要】
【発明が解決しようとする課題】
【００１０】
これら公知の顔料およびそれらを使用して製造される顔料調製物は、それらを使用して製造したカラーフィルターに関しては、すべての輝度および色純度の要件の面では、いまだに満足のいくものではない。
【課題を解決するための手段】
【００１１】
新規なイエローの金属アゾ顔料は、カラーフィルターの製造という文脈においては、イエロー顔料、顔料調製物中のたとえばＣＩピグメントグリーン３６のグリーンの色相を色合い調節するには、傑出して適していることが見出された。
【００１２】
驚くべきことには、カラーフィルターのための顔料調製物におけるイエロー成分としてこの新規な金属アゾ顔料を使用することによって、グリーンの色相の前述の色彩特性も顕著に改良することがさらに可能である。
【００１３】
したがって、本発明は、
ａ）式（Ｉ）またはその互変異性の形態の少なくとも２種の金属アゾ化合物
【化１】
2014012838.tif 000002
［式中、
Ｒ１およびＲ２は互いに独立して、ＯＨ、ＮＨ２、またはＮＨＲ５であり、
Ｒ３およびＲ４は互いに独立して、＝Ｏまたは＝ＮＲ５であり、
Ｒ５は、水素またはアルキルであり、かつ
Ｍｅは、Ｎｉ２＋、Ｚｎ２＋、Ｃｕ２＋、Ａｌ３＋２／３、Ｆｅ２＋、Ｆｅ３＋２／３、Ｃｏ２＋、およびＣｏ３＋２／３の系から選択される二価もしくは三価の金属イオンであるが、
ただし、それぞれの場合において、式（Ｉ）の化合物を合計したもの１モルを基準にして、Ｚｎ２＋およびＮｉ２＋の系からの金属イオンの量が９５〜１００モル％であり、かつＣｕ２＋、Ａｌ３＋２／３、Ｆｅ２＋、Ｆｅ３＋２／３、Ｃｏ２＋、およびＣｏ３＋２／３の系から選択される金属イオンの量が０〜５モル％であり、かつ
式（Ｉ）の化合物を合計したものにおけるＺｎ対Ｎｉの金属イオンのモル比が、（９：１）から（１：９）までである］
および
ｂ）式（ＩＩ）の少なくとも１種の化合物
【化２】
2014012838.tif 000003
［式中、Ｒ６は、水素またはアルキルである］
のアダクトを含む金属アゾ顔料に関するが、
その特徴とするところは、そのＸ線回折図において、ｄ＝１０．３（±０．２）Åの格子定数では、その金属アゾ顔料が強度Ｉ１のシグナルＳ１を有し、かつｄ＝１６．０５Å〜ｄ＝１１．７８Åの格子定数範囲において、その強度Ｉ２が、シグナルＳ１の強度Ｉ１に関連させて、バックグラウンド補正強度のＩ２／Ｉ１の比率として表して、０．０２を超えるようなシグナルＳ２を有していない点にある。
【発明を実施するための形態】
【００１４】
好ましいのは、
ａ）式（Ｉ）またはその互変異性の形態の少なくとも２種の金属アゾ化合物
【化３】
2014012838.tif 000004
［式中、
Ｒ１およびＲ２は互いに独立して、ＯＨ、ＮＨ２、またはＮＨＲ５であり、
Ｒ３およびＲ４は互いに独立して、＝Ｏまたは＝ＮＲ５であり、
Ｒ５は、水素またはＣ１〜Ｃ４−アルキルであり、かつ
Ｍｅは、Ｎｉ２＋、Ｚｎ２＋、Ｃｕ２＋、Ａｌ３＋２／３、Ｆｅ２＋、Ｆｅ３＋２／３、Ｃｏ２＋、およびＣｏ３＋２／３の系から選択される二価もしくは三価の金属イオンであるが、
ただし、それぞれの場合において、式（Ｉ）の化合物を合計したもの１モルを基準にして、Ｚｎ２＋およびＮｉ２＋の系からの金属イオンの量が９５〜１００モル％であり、かつＣｕ２＋、Ａｌ３＋２／３、Ｆｅ２＋、Ｆｅ３＋２／３、Ｃｏ２＋、およびＣｏ３＋２／３の系から選択される金属イオンの量が０〜５モル％であり、かつ
式（Ｉ）の化合物を合計したものにおけるＺｎ対Ｎｉの金属イオンのモル比が、（９：１）から（１：９）までである］
および
ｂ）式（ＩＩ）の少なくとも１種の化合物
【化４】
2014012838.tif 000005
［式中、Ｒ６は、水素または、場合によっては１個もしくは複数のＯＨ基によって置換されたＣ１〜Ｃ４−アルキルである］
のアダクトを含む金属アゾ顔料であり、
その特徴とするところは、そのＸ線回折図において、ｄ＝１０．３（±０．２）Åの格子定数では、その金属アゾ顔料が強度Ｉ１のシグナルＳ１を有し、かつｄ＝１６．０５Å〜ｄ＝１１．７８Åの格子定数範囲において、その強度Ｉ２が、シグナルＳ１の強度Ｉ１に関連させて、バックグラウンド補正強度のＩ２／Ｉ１の比率として表して、０．０２を超えるようなシグナルＳ２を有していない点にある。
【００１５】
特に好ましいのは、
ａ）式（Ｉａ）またはその一つの互変異性の形態の金属アゾ化合物
【化５】
2014012838.tif 000006
［式中、
Ｒ１およびＲ２は互いに独立して、ＯＨ、ＮＨ２、またはＮＨＲ５であり、
Ｒ３およびＲ４は互いに独立して、＝Ｏまたは＝ＮＲ５であり、
Ｒ５は、水素またはＣ１〜Ｃ４−アルキルである］、および
式（Ｉｂ）またはその一つの互変異性の形態の金属アゾ化合物
【化６】
2014012838.tif 000007
［式中、
Ｒ１およびＲ２は互いに独立して、ＯＨ、ＮＨ２、またはＮＨＲ５であり、
Ｒ３およびＲ４は互いに独立して、＝Ｏまたは＝ＮＲ５であり、かつ
Ｒ５は、水素またはＣ１〜Ｃ４−アルキルである］、および
場合によっては式（Ｉｃ）の化合物
【化７】
2014012838.tif 000008
［式中、
Ｒ１およびＲ２は互いに独立して、ＯＨ、ＮＨ２、またはＮＨＲ５であり、
Ｒ３およびＲ４は互いに独立して、＝Ｏまたは＝ＮＲ５であり、かつ
Ｒ５は、水素またはＣ１〜Ｃ４−アルキルであり、かつ
Ｍは、Ｃｕ２＋、Ａｌ３＋２／３、Ｆｅ２＋、Ｆｅ３＋２／３、Ｃｏ２＋、およびＣｏ３＋２／３の系から選択される二価もしくは三価の金属イオンである］
ただし、それぞれの場合において、式（Ｉ）の化合物を合計したもの１モルを基準にして、Ｚｎ２＋およびＮｉ２＋の系からの金属イオンの量が９５〜１００モル％であり、かつＣｕ２＋、Ａｌ３＋２／３、Ｆｅ２＋、Ｆｅ３＋２／３、Ｃｏ２＋、およびＣｏ３＋２／３の系から選択される金属イオンの量が０〜５モル％であり、
式（Ｉａ）と（Ｉｂ）の化合物を合計したものにおけるＺｎ対Ｎｉの金属イオンのモル比が、（９：１）から（１：９）までである、
および
ｂ）式（ＩＩ）の少なくとも１種の化合物
【化８】
2014012838.tif 000009
［式中、Ｒ６は、水素または、場合によっては１個もしくは複数のＯＨ基によって置換されたＣ１〜Ｃ４−アルキルである］
のアダクトを含む金属アゾ顔料であり、
その特徴とするところは、そのＸ線回折図において、ｄ＝１０．３（±０．２）Åの格子定数では、その金属アゾ顔料が強度Ｉ１のシグナルＳ１を有し、かつｄ＝１６．０５Å〜ｄ＝１１．７８Åの格子定数範囲において、その強度Ｉ２が、シグナルＳ１の強度Ｉ１に関連させて、バックグラウンド補正強度のＩ２／Ｉ１の比率として表して、０．０２を超えるようなシグナルＳ２を有していない点にある。
【００１６】
さらに特に好ましいのは、
ａ）式（Ｉａ）またはその一つの互変異性の形態の金属アゾ化合物
【化９】
2014012838.tif 000010
［式中、
Ｒ１およびＲ２は互いに独立して、ＯＨ、ＮＨ２、またはＮＨＲ５であり、
Ｒ３およびＲ４は互いに独立して、＝Ｏまたは＝ＮＲ５であり、
Ｒ５は、水素またはＣ１〜Ｃ４−アルキルである］、および
式（Ｉｂ）またはその一つの互変異性の形態の金属アゾ化合物
【化１０】
2014012838.tif 000011
［式中、
Ｒ１およびＲ２は互いに独立して、ＯＨ、ＮＨ２、またはＮＨＲ５であり、
Ｒ３およびＲ４は互いに独立して、＝Ｏまたは＝ＮＲ５であり、かつ
Ｒ５は、水素またはＣ１〜Ｃ４−アルキルである］、
ただし、Ｚｎ２＋およびＮｉ２＋の系列からの金属イオンの量が、化合物（Ｉａ）および（Ｉｂ）を合計したもの１モルを基準にして、１００モル％であり、
式（Ｉａ）と（Ｉｂ）の化合物を合計したものにおけるＺｎ対Ｎｉの金属イオンのモル比が、（９：１）から（１：９）までである、
および
ｂ）式（ＩＩ）の少なくとも１種の化合物
【化１１】
2014012838.tif 000012
［式中、Ｒ６は、水素または、場合によっては１個もしくは複数のＯＨ基によって置換されたＣ１〜Ｃ４−アルキルである］
のアダクトを含む金属アゾ顔料であり、
その特徴とするところは、そのＸ線回折図において、ｄ＝１０．３（±０．２）Åの格子定数では、その金属アゾ顔料が、強度Ｉ１のシグナルＳ１を有し、かつｄ＝１６．０５Å〜ｄ＝１１．７８Åの格子定数範囲において、その強度Ｉ２が、シグナルＳ１の強度Ｉ１に関連させて、バックグラウンド補正強度のＩ２／Ｉ１の比率として表して、０．０２を超えるようなシグナルＳ２を有していない点にある。
【００１７】
さらにより特に好ましいのは、
ａ）式（Ｉａ）またはその一つの互変異性の形態の金属アゾ化合物
【化１２】
2014012838.tif 000013
［式中、
Ｒ１およびＲ２はＯＨであり、
Ｒ３およびＲ４は＝Ｏである］
および
式（Ｉｂ）またはその一つの互変異性の形態の金属アゾ化合物
【化１３】
2014012838.tif 000014
［式中、
Ｒ１およびＲ２はＯＨであり、
Ｒ３およびＲ４は＝Ｏである］
ただし、ＺｎおよびＮｉの系列からの金属イオンの量が、化合物（Ｉａ）および（Ｉｂ）の１モルを基準にして、１００モル％であり、
式（Ｉａ）と（Ｉｂ）の化合物を合計したものにおけるＺｎ対Ｎｉの金属イオンのモル比が、（９：１）から（１：９）までである、
および
ｂ）式（ＩＩ）の少なくとも１種の化合物
【化１４】
2014012838.tif 000015
［式中、Ｒ６は水素である］
のアダクトを含む金属アゾ顔料であり、
その特徴とするところは、そのＸ線回折図において、ｄ＝１０．３（±０．２）Åの格子定数では、その金属アゾ顔料が強度Ｉ１のシグナルＳ１を有し、かつｄ＝１６．０５Å〜ｄ＝１１．７８Åの格子定数範囲において、その強度Ｉ２が、シグナルＳ１の強度Ｉ１に関連させて、バックグラウンド補正強度のＩ２／Ｉ１の比率として表して、０．０２を超えるようなシグナルＳ２を有していない点にある。
【００１８】
先に示した式（Ｉａ）および（Ｉｂ）の構造に合致する、純粋なＮｉアゾ化合物と純粋なＺｎアゾ化合物との物理的な混合物とは対照的に、本発明の金属アゾ顔料の中に存在している式（Ｉ）の金属アゾ化合物には、Ｎｉ原子とＺｎ原子、さらには場合によってはさらなる金属イオンＭが共通した結晶格子の中に組み込まれた、化学的にハイブリッドな化合物が含まれている。この違いは、物理的な混合物についてのＸ線回折図と、その化学的にハイブリッドな化合物についてのＸ線回折図とが異なっていることから、実験的に証明することができる。したがって、たとえば、実施例３〜５に記載の、それぞれの場合においてＮｉ／Ｚｎアゾ化合物とメラミンとのアダクトを含む、本発明の金属アゾ顔料の化学的にハイブリッドな化合物のＸ線回折図が、それぞれの顔料の物理的な混合物のＸ線回折図とは、特徴的に異なっており、このことは、表３〜５における測定値を表６〜８における測定値と比較すれば明かである。
【００１９】
アルキルの定義における置換基は、たとえば、直鎖状もしくは分岐状のＣ１〜Ｃ６−アルキルを表しているが、それらは、場合によっては、同一または異なった置換基、たとえばハロゲンたとえば塩素、臭素もしくはフッ素；−ＯＨ、−ＣＮ、−ＮＨ２またはＣ１〜Ｃ６−アルコキシによって、１回または複数回置換されていてもよい。
【００２０】
本発明の金属アゾ顔料は、ａ）式（Ｉ）の金属アゾ化合物とｂ）式（ＩＩ）の化合物とのアダクトである。アダクトとは、一般的には、複合分子である。それらの分子の間の結合は、たとえば分子間相互作用によるか、ルイス酸−塩基相互作用によるか、または配位結合によって作ることができる。したがって、「アダクト」という用語には、本発明の目的では、一般的に、すべてのタイプの組込み化合物および付加化合物が包含されるものとする。
【００２１】
「組込み化合物」または「付加化合物」という用語は、本発明の感覚においては、たとえば、ファン・デル・ワールス相互作用、そうでなければルイス酸−塩基相互作用のような分子間相互作用に基づいて形成された化合物を意味しているものとする。その組込みがどのように進行するかは、組み込まれる成分の化学的性質だけではなく、そのホストの格子の化学的な特質にも依存する。そのような化合物は、インターカレーション化合物と呼ばれることも多い。化学的に言えば、このことは、化学的な化合物の中に、分子、イオン（まれには原子）を組み込むことを指している。
【００２２】
この用語はさらに、包接化合物（クラスレートとも呼ばれる）も指しているものと理解されたい。これらは、ゲスト分子が、ホスト分子を構成する格子またはケージの中に組み込まれている二物質（ｔｗｏ−ｓｕｂｓｔａｎｃｅ）化合物である。
【００２３】
本発明の感覚においては、「組込み化合物」または「付加化合物」という用語はさらに、混合組込み結晶（ｍｉｘｅｄ  ｉｎｃｏｒｐｏｒａｔｉｏｎ  ｃｒｙｓｔａｌ）（または侵入型化合物）も指していると理解されたい。そのような化合物は、少なくとも二つの元素の、化学的な、非化学量論的結晶質化合物である。
【００２４】
さらに、「組込み化合物」または「付加化合物」という用語はさらに、本発明の感覚においては、配位結合または錯体タイプの結合に基づいて形成された化合物も指していると理解されたい。そのような化合物の例としては、混合置換結晶（ｍｉｘｅｄ  ｓｕｂｓｔｉｔｕｔｉｏｎ  ｃｒｙｓｔａｌ）または混合取替結晶（ｍｉｘｅｄ  ｒｅｐｌａｃｅｍｅｎｔ  ｃｒｙｓｔａｌ）が挙げられるが、それらにおいては、少なくとも二つの物質が共同結晶（ｊｏｉｎｔ  ｃｒｙｓｔａｌ）を形成し、かつその第一の成分の規則的な格子の位置に、第二の成分の原子が位置している。
【００２５】
式（Ｉ）の化合物と組込み化合物または付加化合物を形成することが可能な化合物は、有機化合物、無機化合物のいずれであってもよい。以下の文章においては、それらの化合物を、組込み／付加化合物として識別する。
【００２６】
原則的に好適である組込み／付加化合物は、極めて広く各種のタイプの化合物から得ることができる。単純に実用的な理由から、好ましい化合物は、標準条件下（２５℃、１バール）で固体または液体であるものである。
【００２７】
液状物質の内では、１バールで１００℃以上、より好ましくは１５０℃以上の沸点を有するものが一般的に好ましい。好適な組込み／付加化合物は一般的に、非環状および環状の有機化合物であって、その例は脂肪族および芳香族炭化水素であるが、それらは、たとえば、ＯＨ、ＣＯＯＨ、ＮＨ２、置換ＮＨ２、ＣＯＮＨ２、置換ＣＯＮＨ２、ＳＯ２ＮＨ２、置換ＳＯ２ＮＨ２、ＳＯ３Ｈ、ハロゲン、ＮＯ２、ＣＮ、−ＳＯ２−アルキル、−ＳＯ２−アリール、−Ｏ−アルキル、−Ｏ−アリール、−Ｏ−アシルによって置換されていてもよい。
【００２８】
カルボキサミドおよびスルホンアミドは、一つの好ましいタイプの組込み／付加化合物であり、特に好適なのは、尿素および置換尿素たとえば、フェニル尿素、ドデシル尿素など、ならびにそれらとアルデヒド、より好ましくはホルムアルデヒドとの重縮合物；複素環たとえば、バルビツール酸、ベンゾイミダゾロン、ベンゾイミダゾロン−５−スルホン酸、２，３−ジヒドロキシキノキサリン、２，３−ジヒドロキシキノキサリン−６−スルホン酸、カルバゾール、カルバゾール−３，６−ジスルホン酸、２−ヒドロキシキノリン、２，４−ジヒドロキシキノリン、カプロラクタム、メラミン、６−フェニル−１，３，５−トリアジン−２，４−ジアミン、６−メチル−１，３，５−トリアジン−２，４−ジアミン、シアヌル酸などである。
【００２９】
組込み／付加化合物として本発明においては使用されるのは、式（ＩＩ）のものである。この文脈において特に好ましいのは、メラミンである。
【００３０】
原理的に、組込み／付加化合物として同様に好ましいのは、ポリマー、好ましくは水可溶性のポリマーであるが、それらの例としては、好ましくは１０００以上、より好ましくは１０００〜１０  ０００ｇ／モルのＭｎを有するエチレン−プロピレンオキシド・ブロックポリマー、ポリビニルアルコール、ポリ（メタ）アクリル酸、変性セルロース、たとえばカルボキシメチルセルロース、ヒドロキシエチル−および−プロピルセルロース、メチル−およびエチルヒドロキシエチルセルロースが挙げられる。式（Ｉ）の金属アゾ化合物とアダクトを形成する式（ＩＩ）の化合物の量は、いずれも式（Ｉ）の化合物１モルを基準にして、一般的には５〜３００モル％、好ましくは１０〜２５０モル％、より好ましくは１００〜２００モル％である。本発明の金属アゾ顔料は、好ましくは５０〜２００ｍ２／ｇ、より好ましくは８０〜１６０ｍ２／ｇ、極めて好ましくは１００〜１５０ｍ２／ｇの比表面積（ｍ２／ｇ）を有している。表面積は、ＤＩＮ  ６６１３１：「Ｄｅｔｅｒｍｉｎａｔｉｏｎ  ｏｆ  ｔｈｅ  ｓｐｅｃｉｆｉｃ  ｓｕｒｆａｃｅ  ａｒｅａ  ｏｆ  ｓｏｌｉｄｓ  ｂｙ  ｇａｓ  ａｄｓｏｒｐｔｉｏｎ  ｂｙ  ｔｈｅ  ｍｅｔｈｏｄ  ｏｆ  Ｂｒｕｎａｕｅｒ，Ｅｍｍｅｔｔ  ａｎｄ  Ｔｅｌｌｅｒ（Ｂ．Ｅ．Ｔ．）」に従って求める。ａ）式（Ｉ）の少なくとも２種の金属アゾ化合物とｂ）式（ＩＩ）の少なくとも１種の化合物とのアダクトからなる本発明の金属アゾ顔料が、それぞれの場合において、それらの一般的定義および好ましい定義において、特に好ましい。
【００３１】
本発明の金属アゾ顔料は、それらのアルカリ金属塩、好ましくはそれらのナトリウムもしくはカリウム塩の、式（Ｉ）またはそれらの互変異性形の化合物を、式（ＩＩ）の少なくとも１種の化合物の存在下に、ニッケル塩および亜鉛塩ならびに場合によっては、銅、アルミニウム、鉄およびコバルトの塩の系からの１種または複数の金属塩と反応させることによって得ることができる。
【００３２】
本発明はさらに、本発明の金属アゾ顔料を製造するための方法も提供するが、それは、式（Ｉｄ）の化合物またはそれらの互変異性体、
【化１５】
2014012838.tif 000016
［式中、
Ｘは、アルカリ金属イオン、好ましくはナトリウムイオンまたはカリウムイオンであり、
Ｒ１およびＲ２は互いに独立して、ＯＨ、ＮＨ２、またはＮＨＲ５であり、
Ｒ３およびＲ４は互いに独立して、＝Ｏまたは＝ＮＲ５であり、
Ｒ５は、水素またはアルキルである］
を、式（ＩＩ）の少なくとも１種の化合物の存在下に、少なくとも１種のニッケル塩および少なくとも１種の亜鉛塩、ならびに場合によっては少なくとも１種の銅、アルミニウム、鉄およびコバルトの塩の系からのさらなる金属塩と反応させることを特徴としている。
【００３３】
本発明の方法は、一般的には、式（Ｉｄ）の化合物１モルあたり、０．０５〜０．９モルの少なくとも１種のニッケル塩、０．０５〜０．９モルの少なくとも１種の亜鉛塩、および０．０５〜０モルの少なくとも１種の銅、アルミニウム、鉄およびコバルトの塩の系からの金属塩を使用して実施される。
【００３４】
式（Ｉｄ）の化合物１モルあたり、０．２〜０．８モルの少なくとも１種のニッケル塩、０．１〜０．７５モルの少なくとも１種の亜鉛塩、および０．０５〜０モルの少なくとも１種の銅、アルミニウム、鉄およびコバルトの塩の系からの金属塩を使用するのが好ましい。
【００３５】
式（Ｉｄ）の化合物１モルあたり、０．４〜０．６モルの少なくとも１種のニッケル塩、０．２〜０．６モルの少なくとも１種の亜鉛塩、および０〜０．０５モルの少なくとも１種の銅、アルミニウム、鉄およびコバルトの塩の系からの金属塩を使用するのが極めて好ましい。
【００３６】
一般的に言って、本発明の方法は、式（Ｉｄ）の化合物１モルあたり０．０５〜４モル、好ましくは０．５〜２．５モル、極めて好ましくは１．０〜２．０モルの式（ＩＩ）の化合物を使用して実施される。
【００３７】
２成分系の亜鉛／ニッケルアゾバルビツール酸−メラミンのアダクトの調製物が特に好ましい。この目的にために採用されるのは、式（Ｉｄ）の化合物１モルあたり、０．０５〜０．９５モル、好ましくは０．２〜０．８モル、極めて好ましくは０．４〜０．７モルの少なくとも１種のニッケル塩と、０．０５〜０．９５モル、好ましくは０．１５〜０．６モル、極めて好ましくは０．２５〜０．４５モルの少なくとも１種の亜鉛塩と、０．０５〜４モル、好ましくは０．５〜２．５、よし好ましくは１〜２モルの式（ＩＩ）の少なくとも１種の化合物とである。
【００３８】
本発明の方法は、一般的には、ｐＨ７未満の水溶液中、６０〜９５℃の温度で実施される。本発明において使用するためのニッケル塩および亜鉛塩、ならびに場合によっては使用される銅、アルミニウム、鉄およびコバルトの塩の系からのさらなる金属塩は、好ましくは水溶液の形態で、個別に使用してもよいし、あるいは混合物として使用してもよい。式（ＩＩ）の化合物も同様に、好ましくは固形物の形態で、個別に添加してもあるいは相互の混合物として添加してもよい。
【００３９】
一般的に本発明の方法は、以下のようにして実施される：式（Ｉｄ）のアゾ化合物を、好ましくはＮａもしくはＫ塩として最初に導入し、組み込まれるかまたは添加されるべき式（ＩＩ）の１種または複数の化合物、好ましくはメラミンを添加し、次いでこの仕込み物を、少なくとも１種のニッケル塩および少なくとも１種の亜鉛塩ならびに、場合によっては銅、アルミニウム、鉄およびコバルトの塩の系からの１種または複数の金属塩と、好ましくはそれらの塩の水溶液の形態で、好ましくは７未満のｐＨレベルで、反応させる。そのｐＨの調節は、水酸化ナトリウム水溶液、水酸化カリウム水溶液、炭酸ナトリウム、炭酸水素ナトリウム、炭酸カリウムおよび炭酸水素カリウムによって適切に保持される。
【００４０】
好適なニッケル塩および亜鉛塩は、好ましくはそれらの水可溶性の塩、より好ましくは塩化物、臭化物、酢酸塩、ギ酸塩、硝酸塩、硫酸塩などであり、採用されるニッケル塩および亜鉛塩が、２０℃で、２０ｇ／Ｌを超える、より好ましくは５０ｇ／Ｌを超える水溶性を有しているのが好ましい。
【００４１】
銅、アルミニウム、鉄およびコバルトの塩の系からのさらなる金属塩は、好ましくはそれらの水可溶性の塩、より好ましくはそれらの塩化物、臭化物、酢酸塩、ギ酸塩、硝酸塩、硫酸塩、好ましくはそれらの塩化物である。
【００４２】
次いで、そのようにして得られた本発明の金属アゾ顔料を、それらの水性懸濁液から濾過することによって、水性サクションフィルターケーキの形態で単離することができる。このフィルターケーキを、たとえば熱水を用いて洗浄してから、常法に従って乾燥させることができる。
【００４３】
好適な乾燥方法の例としては、パドル乾燥法、または相当する水性スラリーの噴霧乾燥法が挙げられる。
【００４４】
次いでその顔料を磨砕してもよい。
【００４５】
本発明の金属アゾ顔料が、目的の用途のために分散させるには、粗粒すぎたり、固すぎたりした場合には、それらを、たとえば独国特許出願公開第Ａ１９  ８４７  ５８６号明細書に記載されている方法を用いて、柔らかな結晶粒に転換させてもよい。
【００４６】
本発明はさらに、少なくとも１種の本発明の金属アゾ顔料を含む顔料調製物も提供する。本発明の顔料調製物は好ましくは、室温では固体である。それらには、本発明の金属アゾ顔料に加えて、さらなる添加物を含んでいてもよい。
【００４７】
さらなる添加物とは、たとえば、分散剤、カルボキサミド、スルホンアミド、ならびに顔料調製物に慣用される添加物である。
【００４８】
本明細書の目的のための分散剤は、水性媒体の中で顔料粒子を、それらの微粒子の形態で安定化させる物質である。「微粒子（ｆｉｎｅ  ｐａｒｔｉｃｕｌａｔｅ）」という用語は、好ましくは０．００１〜５μｍ、より好ましくは０．００５〜１μｍ、極めて好ましくは０．００５〜０．５μｍの状態に微細に分画されたものを意味している。本発明の調製物が微粒子の形態にあるのが好ましい。
【００４９】
適切な分散剤は、たとえば、アニオン性、カチオン性、両性、またはノニオン性である。
【００５０】
分散剤は、顔料調製物の中で使用されている本発明の金属アゾ顔料を基準にして、好ましくは０．１〜１００重量％、より好ましくは０．５〜６０重量％の量で使用される。
【００５１】
言うまでもないことではあるが、本発明の調製物には、さらなる添加物が含まれていてもよい。したがって、たとえば、水性懸濁液の粘度を低下させ、固形分含量を上げるような添加物、たとえばカルボキサミドおよびスルホンアミドを、調製物を基準にして１０重量％までの量で添加してもよい。
【００５２】
したがって、さらに好ましいのは、本発明の金属アゾ顔料と共に少なくとも１種の分散剤を含む、本発明の顔料調製物である。
【００５３】
顔料調製物は、好ましくは粉状物または粒状物として存在している、固体の調製物であるのが好ましい。
【００５４】
本発明の金属アゾ顔料は、特に良好な分散性および高い色強度（ｃｏｌｏｕｒ  ｓｔｒｅｎｇｔｈ）を特徴としている。彩度および透明性は、優れて調節可能である。
【００５５】
本発明の顔料調製物は、すべての顔料用途において極めて好適である。
【００５６】
たとえば、それらは、印刷着色物、水性塗料着色物もしくはバインダー着色物を製造するためのあらゆるタイプの顔料着色ワニスのため、紙の原料着色（ｍａｓｓ  ｃｏｌｏｕｒｉｎｇ）のため、合成、半合成、または天然の高分子物質たとえば、ポリ塩化ビニル、ポリスチレン、ポリアミド、ポリエチレンまたはポリプロピレンの原料着色のために好適である。それらはさらに、天然繊維、再生繊維または人造繊維、たとえば、セルロース系、ポリエステル、ポリカーボネート、ポリアクリロニトリルもしくはポリアミド繊維の溶液着色のため、さらには織物および紙の印刷のためにも使用することができる。これらの顔料からは、ノニオン性、アニオン性またはカチオン性界面活性剤の存在下に磨砕または混練することによって、エマルション塗料、ならびに、紙の着色のため、織物の顔料捺染のため、ラミネート印刷のため、またはビスコースの溶液着色のために使用することが可能なコーティング着色物の、微細に分散され、安定した、水性顔料着色物を製造することができる。
【００５７】
それらの顔料は、インクジェット塗布および、液晶ディスプレイのためのカラーフィルターに極めて好適である。
【００５８】
特に好ましい本発明の顔料調製物には以下のものが含まれる：
少なくとも１種の本発明の金属アゾ顔料、および
ｃ）テルペン、テルペノイド、脂肪酸、脂肪酸エステル、およびホモポリマーもしくはコポリマーたとえば、ｐＨ的に中性の水の中に２０℃で、１ｇ／Ｌ未満、より好ましくは０．１ｇ／Ｌ未満の溶解度を有するランダムもしくはブロックコポリマーから選択される有機化合物。
【００５９】
特に好ましいのは、固形物の形態にある、好ましくは粉状物または粒状物の形態にあるこれら本発明の顔料調製物である。
【００６０】
成分（ｃ）の有機化合物は、室温（２０℃）標準大気圧下で固体または液体であるのが好ましく、液体であるのならば、それが好ましくは＞１００℃、より好ましくは＞１５０℃の沸点を有している。
【００６１】
好ましいポリマーは、分子に、親水性残基と疎水性残基の両方、好ましくはポリマー性の残基を有している。そのようなポリマーの例は、脂肪酸または長鎖Ｃ１２〜Ｃ２２炭化水素とポリアルキレングリコール、より好ましくはポリエチレングリコールとをベースとするランダムコポリマーである。さらには、（ポリ）ヒドロキシ脂肪酸とポリアルキレングリコール、より好ましくはポリエチレングリコールとをベースとするブロックコポリマー、ならびにポリ（メタ）アクリレートとポリアルキレングリコール、より好ましくはポリエチレングリコールとをベースとするグラフトコポリマーも挙げられる。
【００６２】
テルペン、テルペノイド、脂肪酸および脂肪酸エステルの群からの好適な化合物としては以下のものが挙げられる：オシメン、ミルセン、ゲラニオール、ネロール、リナロオール、シトロネロール、ゲラニアール、シトロネラール、ネラール、リモネン、メントールたとえば（−）−メントール、メントン、または２環式のモノテルペン、６〜２２個のＣ原子を有する飽和および不飽和脂肪酸たとえば、オレイン酸、リノール酸、およびリノレン酸、またはそれらの混合物。
【００６３】
さらには、成分（ｃ）の有機化合物としては、先に組込み／付加化合物として挙げたものもまた適しているが、ただし、それらが、成分ｃ）の化合物として望ましい基準に適合している必要がある。
【００６４】
組込みまたは付加される化合物と成分ｃ）の化合物とが同一であるならば、適切な溶媒を用いて抽出される化合物ｃ）の量で区別することができる。特に好ましい顔料調製物には、以下のものが含まれる：
５０〜９９重量％の、少なくとも１種の本発明の金属アゾ顔料、および
１〜５０重量％、好ましくは２〜５０重量％の、成分ｃ）の少なくとも１種の化合物。
【００６５】
本発明の顔料調製物には、場合によっては、界面活性剤ｅ）がさらに含まれる。
【００６６】
好適な界面活性剤ｅ）は、たとえば、アニオン性、カチオン性、両性、またはノニオン性の性質を有するものである。
【００６７】
好適なアニオン性界面活性剤は、特に、芳香族スルホン酸とホルムアルデヒドとの縮合反応生成物、たとえば、ホルムアルデヒドとアルキルナフタレンスルホン酸、またはホルムアルデヒド、ナフタレンスルホン酸および／またはベンゼンスルホン酸の縮合反応生成物、場合によっては置換されたフェノールとホルムアルデヒドおよび重亜硫酸ナトリウムとの縮合反応生成物である。スルホコハク酸エステル、さらにはアルキルベンゼンスルホネートの群からの界面活性剤もまた好適である。さらには、イオン的に変性された、より好ましくはスルホン化もしくはカルボキシレート化、アルコキシル化脂肪酸アルコールまたはそれらの塩も好適である。アルコキシル化脂肪酸アルコールは、より好ましくは、５〜１２０個、好ましくは５〜６０個、より好ましくは５〜３０個のエチレンオキシドを有する飽和もしくは不飽和のＣ６〜Ｃ２２脂肪酸アルコールである。さらに、特別に挙げられるのは、リグノスルホネートであるが、その例としては、亜硫酸法またはクラフト法プロセスで得られるものが挙げられる。問題としている反応生成物は、好ましくは部分的に加水分解されるか、酸化されるか、プロポキシル化されるか、スルホネート化されるか、スルホメチル化されるか、または脱スルホン化された反応生成物であって、たとえば分子量に従ってか、またはスルホン化度に従って公知のプロセスによって分画されたものである。スルフィドとクラフト法リグノスルホネートとの混合物もまた、極めて有効である。特に好適なリグノスルホネートは、１０００〜１００  ０００ｇ／モルの間の平均分子量と、少なくとも８０重量％の活性リグノスルホネート含量と、好ましくは低い多価カチオン含量とを有するものである。スルホン化度は、広い限度内で変化させてよい。
【００６８】
好適なノニオン性界面活性剤の例としては、以下のものが挙げられる：アルキレンオキシドと、アルキル化が可能な化合物たとえば、脂肪族アルコール、脂肪族アミン、脂肪酸、フェノール、アルキルフェノール、アリールアルキルフェノール、たとえばスチレン−フェノール縮合物、カルボキサミド、および樹脂酸との反応生成物。それらは、たとえば、エチレンオキシドと以下のものとの反応生成物のタイプのエチレンオキシドアダクトである：
ａ１）６〜２２個のＣ原子を有する飽和および／または不飽和の脂肪族アルコール、または
ｂ１）そのアルキル基の中に４〜１２個のＣ原子を有するアルキルフェノール、または
ｃ１）１４〜２０個のＣ原子を有する飽和および／または不飽和の脂肪族アミン、または
ｄ１）１４〜２０個のＣ原子を有する飽和および／または不飽和の脂肪酸、または
ｅ１）水素化および／または非水素化の樹脂酸。
【００６９】
好適なエチレンオキシドアダクトとは特に、５〜１２０、より好ましくは５〜１００、より好ましくは５〜６０、極めて好ましくは５〜３０モルのエチレンオキシドを有するａ１）〜ｅ１）で特定されるアルキル化が可能な化合物である。
【００７０】
同様に界面活性剤として好適なものは、式（Ｘ）のアルコキシル化反応生成物のエステルで、独国特許出願公開第Ａ１９  ７１２  ４８６号明細書または独国特許出願公開第Ａ１９  ５３５  ２４６号明細書から公知のもの、および式（ＸＩ）に相当するもの、さらには、場合によっては式（Ｘ）の親化合物との混合物の形態のそれらのエステルである。式（Ｘ）のスチレン−フェノール縮合物のアルコキシル化反応生成物は、以下のように定義される：
【化１６】
2014012838.tif 000017
式中、
Ｒ１５は、水素またはＣ１〜Ｃ４−アルキルであり、
Ｒ１６は、水素またはＣＨ３であり、
Ｒ１７は、水素、Ｃ１〜Ｃ４−アルキル、Ｃ１〜Ｃ４−アルコキシ、Ｃ１〜Ｃ４−アルコキシカルボニル、またはフェニルであり、
ｍは、１〜４の数であり、
ｎは、６〜１２０の数であり、
Ｒ１８は、ｎで表されるそれぞれのユニットで同一であっても異なっていてもよいが、水素、ＣＨ３またはフェニルであり、各種の−（−ＣＨ２−ＣＨ（Ｒ１８）−Ｏ−）基の中にＣＨ３も存在しているような場合には、Ｒ１８が、ｎの全部の値の０〜６０％においてＣＨ３であり、かつＲ１８が、ｎの全部の値の１００〜４０％において水素であり、かつ各種の−（−ＣＨ２−ＣＨ（Ｒ１８）−Ｏ−）基の中にフェニルも存在している場合には、Ｒ１８が、ｎの全部の値の０〜４０％においてフェニル、かつＲ１８がｎの全部の値の１００〜６０％において水素である。
【００７１】
アルコキシル化反応生成物（Ｘ）のエステルは式（ＸＩ）に相当する。
【化１７】
2014012838.tif 000018
式中、
Ｒ１５’、Ｒ１６’、Ｒ１７’、Ｒ１８’、ｍ’およびｎ’は、それぞれＲ１５、Ｒ１６、Ｒ１７、Ｒ１８、ｍ、およびｎの定義の範囲に入るが、ただし、それらからは独立しており、
Ｘは、基−ＳＯ３、−ＳＯ２、−ＰＯ３、または−ＣＯ−（Ｒ１９）−ＣＯＯであり、
「Ｋａｔ」は、Ｈ、Ｌｉ、Ｎａ、Ｋ、ＮＨ４、またはＨＯ−ＣＨ２ＣＨ２−ＮＨ３の群からのカチオンであるが、Ｘ＝−ＰＯ３の場合においては、二つの「Ｋａｔ」が存在し、かつ
Ｒ１９は、二価の脂肪族もしくは芳香族基、好ましくはＣ１〜Ｃ４−アルキレン、より好ましくはエチレン、Ｃ２〜Ｃ４モノ不飽和基、より好ましくはアセチレン、または場合によっては置換されたフェニレン、より好ましくはオルト−フェニレンであるが、可能な置換基としては、Ｃ１〜Ｃ４−アルキル、Ｃ１〜Ｃ４−アルコキシ、Ｃ１〜Ｃ４−アルコキシカルボニル、またはフェニルが好ましい。
【００７２】
使用するのに好適な界面活性剤は、式（ＸＩ）の化合物である。式（ＸＩ）の好適な化合物は、Ｘが式−ＣＯ−（Ｒ１９）−ＣＯＯ−の基であり、Ｒ１９が先に挙げた定義を有している化合物である。
【００７３】
同様に界面活性剤として好適に使用されるのは、式（Ｘ）の化合物と同時に使用される式（ＸＩ）の化合物である。この場合においては、その界面活性剤には、好ましくは、５〜９９重量％の化合物（ＸＩ）と１〜９５重量％の化合物（Ｘ）とが含まれる。
【００７４】
成分ｅ）の界面活性剤は、採用した顔料を基準にして、好ましくは０．１〜１００重量％、より好ましくは０．５〜６０重量％の量で使用する。
【００７５】
言うまでもないことではあるが、本発明の顔料調製物には、さらなる添加物が含まれていてもよい。したがって、たとえば、水性懸濁液の製造の過程で、調製物を基準にして１０重量％までの量で、低粘度化添加物または固形分増大（ｓｏｌｉｄｓ−ｅｎｈａｎｃｉｎｇ）添加物を導入してもよい。
【００７６】
さらなる添加物の例としては、有機および無機塩基、さらには顔料調製で常用される添加物が挙げられる。
【００７７】
塩基としては以下のものが挙げられる：アルカリ金属水酸化物たとえば、ＮａＯＨ、ＫＯＨ、または有機アミンたとえばアルキルアミン、より好ましくはアルカノールアミンもしくはアルキルアルカノールアミン。
【００７８】
特に好ましいものとしては、メチルアミン、ジメチルアミン、トリメチルアミン、エタノールアミン、ｎ−プロパノールアミン、ｎ−ブタノールアミン、ジエタノールアミン、トリエタノールアミン、メチルエタノールアミン、またはジメチルエタノールアミンが挙げられる。
【００７９】
好適なカルボキサミドおよびスルホンアミドの例としては次のものが挙げられる：尿素および置換尿素たとえば、フェニル尿素、ドデシル尿素など；複素環たとえば、バルビツール酸、ベンゾイミダゾロン、ベンゾイミダゾロン−５−スルホン酸、２，３−ジヒドロキシキノキサリン、２，３−ジヒドロキシキノキサリン−６−スルホン酸、カルバゾール、カルバゾール−３，６−ジスルホン酸、２−ヒドロキシキノリン、２，４−ジヒドロキシキノリン、カプロラクタム、メラミン、６−フェニル−１，３，５−トリアジン−２，４−ジアミン、６−メチル−１，３，５−トリアジン−２，４−ジアミン、シアヌル酸。
【００８０】
塩基は、場合によっては、顔料を基準にして２０重量％まで、好ましくは１０重量％までの量で存在させる。
【００８１】
そのように調製した結果として、本発明の顔料調製物にはさらに有機および／または無機塩が含まれていてもよい。
【００８２】
本発明の調製物が、９０重量％を超える、好ましくは９５重量％を超える、より好ましくは９７重量％を超える量の、少なくとも１種の本発明の金属アゾ顔料、成分ｃ）の少なくとも１種の有機化合物、および場合によっては成分ｅ）の少なくとも１種の界面活性剤、さらに場合によっては少なくとも１種の塩基からなっているのが特に好ましい。
【００８３】
本発明はさらに、本発明の顔料調製物を製造するための方法も提供するが、その方法は、少なくとも１種の本発明の金属アゾ顔料、成分ｃ）の少なくとも１種の有機化合物、および場合によっては成分ｅ）の少なくとも１種の界面活性剤、および場合によっては少なくとも１種の塩基を、相互に混合することを特徴としている。
【００８４】
同様にして本発明によって提供されるのは、液晶ディスプレイのためのカラーフィルターを製造するための、本発明の金属アゾ顔料の使用または本発明の顔料調製物の使用である。この使用に関しては、以下において、例としてフォトレジスト法による顔料分散技術を使用して説明する。
【００８５】
カラーフィルターを製造するための本発明の顔料調製物の発明的使用が特徴としているのは、たとえば、少なくとも１種の本発明の金属アゾ顔料または１種の本発明の顔料調製物、より好ましくは固形の顔料調製物を、場合によってはバインダー樹脂および有機溶媒を用い、場合によっては分散剤を添加して均質化させ、次いで、連続法またはバッチ法で湿式微粉砕にかけて、個数で計算して、９９．５％が＜１０００ｎｍ、好ましくは９５％が＜５００ｎｍ、より好ましくは９０％が＜２００ｎｍの粒子サイズになるようにすることにある（電子顕微鏡法により測定）。
【００８６】
好適な湿式微粉砕法の例としては、スターラーもしくはディソルバー分散法、撹拌ボールミルもしくはビーズミル、コンパウンダー、ロールミル、高圧均質化法、または超音波分散法の手段による磨砕法が挙げられる。
【００８７】
分散処理の途中またはその終了後に、少なくとも１種の光硬化性モノマーおよび１種の光開始剤を添加する。分散に続けて、カラーフィルターを製造するための、所望の感光性コーティング材料配合物（フォトレジスト）とするのに必要とされる、さらなるバインダー樹脂、溶媒、またはフォトレジストに慣用される助剤を導入することも可能である。本発明の目的においては、フォトレジストは、少なくとも１種の光硬化性モノマーと光開始剤とを含む調製物である。
【００８８】
本発明はさらに、液晶ディスプレイのためのカラーフィルターを製造するための方法も提供するが、それが特徴としているのは、少なくとも１種の本発明の金属アゾ顔料または本発明の顔料調製物を、場合によってはバインダー樹脂および有機溶媒と共に、場合によっては分散剤を添加して均質化させ、次いで、連続法またはバッチ法で湿式微粉砕にかけて、個数で計算して、９９．５％が＜１０００ｎｍ（電子顕微鏡法により測定）となるようにし、その分散処理の途中または後に、少なくとも１種の光硬化性モノマーおよび光開始剤を添加することにある。
【００８９】
考慮の対象となる可能な分散剤としては、一般的に、市販されている分散剤たとえば、ポリカルボン酸またはポリスルホン酸、さらにはポリエチレンオキシド−ポリプロピレンオキシドブロックコポリマーをベースとする、ポリマー性、イオン性、またはノニオン性分散剤が挙げられる。さらに、分散剤または共分散剤として、有機染料の誘導体を使用してもよい。
【００９０】
したがって、カラーフィルターの製造においては、「配合物（ｆｏｒｍｕｌａｔｉｏｎ）」が得られるが、それは次の配合をベースとしている：
−  少なくとも１種の本発明の金属アゾ顔料、
−  場合によってはバインダー樹脂、
−  少なくとも１種の有機溶媒、および
−  場合によっては分散剤。
【００９１】
一つの好ましい実施態様においてその配合物には以下のものが含まれる（数字は配合基準）：
１〜５０重量％の本発明の金属アゾ顔料、
０〜２０重量％のバインダー樹脂、
０〜２０重量％の分散剤、
１０〜９４重量％の有機溶媒。
【００９２】
着色画像要素のパターンを生成させる目的で基板の上にフォトレジストをコーティングさせることは、直接的、間接的いずれかの塗布法によって実施すればよい。言及可能な塗布技術の例としては、以下のものが挙げられる：ローラーコーティング法、スピンコーティング法、スプレーコーティング法、ディップコーティング法、およびエアナイフコーティング法。
【００９３】
用途にもよるが、適切な基板の例としては、以下のものが挙げられる：透明ガラスたとえば、白色もしくは青色ガラス板、シリケートコーティングした青色ガラス板、たとえばポリエステル樹脂、ポリカーボネート樹脂、アクリル樹脂もしくは塩化ビニル樹脂をベースとする合成樹脂板もしくは合成樹脂フィルム、さらにはアルミニウム、銅、ニッケル、もしくはスチールをベースとする金属板、ならびに、光電伝達要素を適用したセラミック板もしくは半導体板。
【００９４】
塗布は一般的に、得られる感光性コーティングの塗膜厚みが０．１〜１０μｍとなるように実施する。
【００９５】
塗布に続けて、塗膜の加熱乾燥をさせてもよい。
【００９６】
露光は、好ましくはフォトマスクを使用して画像パターンの形態で、感光性コーティングを活性光ビームに曝露させることにより実施するのが好ましい。このことによって、露光を受けたところで塗膜が硬化する。好適な光源の例としては、以下のものが挙げられる：高圧および超高圧水銀ランプ、キセノンランプ、金属ハライドランプ、蛍光ランプ、ならびに可視範囲のレーザービーム。
【００９７】
露光の後の現像で、コーティングの露光されなかった部分を除去することによって、所望の色成分の画像パターンの形が得られる。典型的な現像技術としては、無機アルカリたとえば、水酸化ナトリウムもしくは水酸化カリウム、メタケイ酸ナトリウム、または有機塩基たとえば、モノエタノールアミン、ジエタノールアミン、トリエタノールアミン、トリエチルアミン、またはそれらの塩を含む、アルカリ性顕色剤水溶液もしくは有機溶媒を噴霧するか、またはそれらの中に浸漬させることが挙げられる。
【００９８】
現像の後、一般的には、加熱によって画像パターンの後乾燥／後硬化を行う。
【００９９】
さらなる顔料：
本発明の金属アゾ顔料の使用は、好ましくは、カラーフィルター中、またはカラーフィルターのための顔料調製物もしくは配合物中に、それらを単独で採用してもよいし、あるいは、カラーフィルターの製造において慣用されているその他の顔料との混合物の形で採用してもよい、という特徴を有している。
【０１００】
これら「その他の顔料」は、式（Ｉ）のアゾ化合物のその他の金属塩であっても、それらをベースとする顔料調製物であっても、あるいはその他の有機もしくは無機の顔料であってもよい。
【０１０１】
場合によっては付随的に使用するためのその他の顔料の選択に関する限り、本発明では何の制限を加えることもない。有機顔料、無機顔料のいずれもが適している。
【０１０２】
好適な有機顔料は、たとえば以下のものである：モノアゾ、ジスアゾ、レーキ化アゾ、β−ナフトール、ナフトールＡＳ、ベンゾイミダゾロン、ジスアゾ縮合物、アゾ金属錯体、イソインドリンおよびイソインドリノン系列の顔料、さらには、多環式顔料たとえば、フタロシアニン、キナクリドン、ペリレン、ペリノン、チオインジゴ、アントラキノン、ジオキサジン、キノフタロン、およびジケトピロロピロール系列。さらには、スルホン酸基またはカルボン酸基を含む染料のＣａ、ＭｇおよびＡｌレーキのようなレーキ化染料も含まれる。
【０１０３】
場合によっては付随的に使用するためのその他の有機顔料の例としては、以下のものが挙げられる：
カラー・インデックス・ピグメントイエロー１２、１３、１４、１７、２０、２４、７４、８３、８６、９３、９４、１０９、１１０、１１７、１２５、１３７、１３８、１３９、１４７、１４８、１５０、１５３、１５４、１６６、１７３、１８５、または
カラー・インデックス・ピグメントオレンジ１３、３１、３６、３８、４０、４２、４３、５１、５５、５９、６１、６４、６５、７１、７２、７３、または
カラー・インデックス・ピグメントレッド９、９７、１２２、１２３、１４４、１４９、１６６、１６８、１７７、１８０、１９２、２１５、２１６、２２４、２５４、２７２、または
カラー・インデックス・ピグメントグリーン７、１０、３６、３７、４５、５８、または
カラー・インデックス・ピグメントブルー１５、１５：１、１５：２、１５：３、１５：４、１５：６、１６、および
カラー・インデックス・ピグメントバイオレット１９および２３。
【０１０４】
さらに、可溶性の有機染料を、本発明の新規な顔料と組み合わせて使用することもまた可能である。
【０１０５】
「その他の顔料」を付随的に使用する場合には、本発明の金属アゾ顔料の割合は、使用するすべての顔料を合計した量の、好ましくは１〜９９重量％、より好ましくは２０〜８０重量％である。本発明の顔料調製物、ならびに少なくとも１種の本発明の金属アゾ顔料と、Ｃ．Ｉ．ピグメントグリーン３６および／またはＣ．Ｉ．ピグメントグリーン５８とを含む配合物が、２０〜８０重量％の金属アゾ顔料に対して８０〜２０重量％のＣ．Ｉ．ピグメントグリーン３６および／またはＣ．Ｉ．ピグメントグリーン５８の比率、好ましくは（４０〜６０重量％）対（６０〜４０重量％）の比率であるのが特に好ましい。
【０１０６】
本発明においては、たとえば顔料分散法に従った、カラーフィルターにおいて、および／またはカラーフィルターを製造するための配合物において、「顔料」またはそれに基づく顔料調製物と共に使用することが可能なバインダー樹脂には特別な制限は存在せず、より好ましくは、自体公知の成膜性樹脂が、カラーフィルターにおける塗布には適している。
【０１０７】
適切なバインダー樹脂の例は、セルロース樹脂の群からのもの、たとえばカルボキシメチルヒドロキシエチルセルロースおよびヒドロキシエチルセルロース、アクリル樹脂、アルキド樹脂、メラミン樹脂、エポキシ樹脂、ポリビニルアルコール、ポリビニルピロリドン、ポリアミド、ポリアミドイミン、ポリイミド、ポリイミド前駆体たとえば特開平１１−２１７５１４号公報に開示されている式（１４）のもの、およびそれらのエステル化反応生成物である。
【０１０８】
そのような例としては、テトラカルボン酸二無水物とジアミンとの反応生成物が挙げられる。
【０１０９】
好適なさらなるバインダー樹脂は、光重合が可能な不飽和結合を含むものである。それらのバインダー樹脂は、たとえば、アクリル樹脂の群から構成されているものであってよい。この文脈で特によく知られているものは、重合性モノマーたとえば、（メタ）アクリル酸メチル、（メタ）アクリル酸エチル、（メタ）アクリル酸プロピル、（メタ）アクリル酸ブチル、スチレンおよびスチレン誘導体のモノマーおよびコポリマー、さらには、カルボキシル担持重合性モノマーたとえば、（メタ）アクリル酸、イタコン酸、マレイン酸、無水マレイン酸、特に１〜１２個のＣ原子のアルキルを有するマレイン酸モノアルキルエステルと、重合性モノマーたとえば（メタ）アクリル酸、スチレンおよびスチレン誘導体たとえば、α−メチルスチレン、ｍ−もしくはｐ−メトキシスチレン、またはｐ−ヒドロキシスチレンとの間のコポリマーである。例としては、以下のものが挙げられる：カルボキシル含有ポリマー性化合物と、オキシラン環とエチレン性不飽和結合の両方を有する化合物たとえば、グリシジル（メタ）アクリレート、アクリロイルグリシジルエーテル、およびイタコン酸モノアルキルグリシジルエーテルなどとの反応生成物、さらには、カルボキシル含有ポリマー性化合物と、ヒドロキシル基とエチレン性不飽和結合の両方を有する化合物（不飽和アルコール）たとえば、アリルアルコール、２−ブテン−４−オール、オレイルアルコール、（メタ）アクリル酸２−ヒドロキシエチル、Ｎ−メチロールアクリルアミドなどとの反応生成物。さらに、そのようなバインダー樹脂には、遊離のイソシアネート基を有する不飽和化合物を含むことも同様に可能である。
【０１１０】
一般的に言って、上述のバインダー樹脂の不飽和当量（バインダー樹脂の不飽和結合１個あたりの分子量）は、十分な光重合性と膜硬度の両方を達成するためには、２００〜３０００、より好ましくは２３０〜１０００である。膜を露光させた後に十分なアルカリ現像性を得るためには、酸価は一般的に２０〜３００、より好ましくは４０〜２００である。
【０１１１】
使用されるバインダー樹脂の平均分子量は、１５００〜２００  ０００、より好ましくは１０  ０００〜５０  ０００ｇ／モルの間である。
【０１１２】
カラーフィルターのための顔料調製物に本発明を使用する場合に用いられる有機溶媒は、たとえば、ケトン、アルキレングリコールエーテル、アルコール、および芳香族化合物である。ケトンの群としては：アセトン、メチルエチルケトン、シクロヘキサノンなど；
アルキレングリコールエーテルの群としては：メチルセロソルブ（エチレングリコールモノメチルエステル）、ブチルセロソルブ（エチレングリコールモノブチルエーテル）、メチルセロソルブアセテート、エチルセロソルブアセテート、ブチルセロソルブアセテート、エチレングリコールモノプロピルエーテル、エチレングリコールモノヘキシルエーテル、エチレングリコールジメチルエーテル、ジエチレングリコールエチルエーテル、ジエチレングリコールジエチルエーテル、プロピレングリコールモノメチルエーテル、プロピレングリコールモノエチルエーテル、プロピレングリコールモノプロピルエーテル、プロピレングリコールモノブチルエーテル、プロピレングリコールモノメチルエーテルアセテート、ジエチレングリコールメチルエーテルアセテート、ジエチレングリコールエチルエーテルアセテート、ジエチレングリコールプロピルエーテルアセテート、ジエチレングリコールイソプロピルエーテルアセテート、ジエチレングリコールブチルエーテルアセテート、ジエチレングリコールｔｅｒｔ−ブチルエーテルアセテート、トリエチレングリコールメチルエーテルアセテート、トリエチレングリコールエチルエーテルアセテート、トリエチレングリコールプロピルエーテルアセテート、トリエチレングリコールイソプロピルエーテルアセテート、トリエチレングリコールブチルエーテルアセテート、トリエチレングリコールｔｅｒｔ−ブチルエーテルアセテートなど；アルコールの群としては：メチルアルコール、エチルアルコール、イソプロピルアルコール、ｎ−ブチルアルコール、３−メチル−３−メトキシブタノールなど；芳香族溶媒の群としては：ベンゼン、トルエン、キシレン、Ｎ−メチル−２−ピロリドンなどが挙げられる。
【０１１３】
さらなるその他の溶媒としては、１，２−プロパンジオールジアセテート、３−メチル−３−メトキシブチルアセテート、酢酸エチル、Ｎ−ヒドロキシメチル−２−酢酸エチルエステル、テトラヒドロフランなどが挙げられる。溶媒は個別に使用しても、あるいは相互の混合物として使用してもよい。
【０１１４】
本発明はさらに、少なくとも１種の本発明の金属アゾ顔料を含むか、または少なくとも１種の本発明の顔料調製物と少なくとも１種の光硬化性モノマーとさらには少なくとも１種の光開始剤とを含むフォトレジストにも関する。
【０１１５】
光硬化性モノマーは、その分子内に、少なくとも１個の反応性二重結合、および場合によっては他の反応性基を含む。
【０１１６】
本明細書の文脈においては特に、光硬化性モノマーとは、反応性溶媒であるか、または、反応性希釈剤と呼ばれている、たとえば、モノ−、ジ−、トリ−およびマルチ−官能性のアクリレートおよびメタクリレート、ビニルエーテル、およびグリシジルエーテルの群からのものであると理解されたい。さらに存在させるのに適した反応性基としては、アリル、ヒドロキシル、ホスフェート、ウレタン、二級アミン、およびＮ−アルコキシメチル基が挙げられる。
【０１１７】
これらのタイプのモノマーは当業者には公知であり、たとえば、Ｒｏｅｍｐｐ  Ｌｅｘｉｋｏｎ，Ｌａｃｋｅ  ｕｎｄ  Ｄｒｕｃｋｆａｒｂｅｎ，Ｄｒ．Ｕｌｒｉｃｈ  Ｚｏｒｌｌ，Ｔｈｉｅｍｅ  Ｖｅｒｌａｇ  Ｓｔｕｔｔｇａｒｔ−ＮｅｗＹｏｒｋ，１９９８，ｐ．４９１〜４９２に記載されている。
【０１１８】
モノマーの選択のガイドとなるのは、特に、使用される露光のタイプの性質および強度、光開始剤との間の希望する反応、および膜の性能である。モノマーを組み合わせて使用することもまた可能である。
【０１１９】
光反応開始剤すなわち光開始剤は、可視光線または紫外線を吸収することによって、たとえば上述のモノマーおよび／またはバインダー樹脂の重合反応を引き起こさせることが可能な反応性中間体を形成する化合物である。光反応開始剤も同様に一般的に知られており、同様に、Ｒｏｅｍｐｐ  Ｌｅｘｉｋｏｎ，Ｌａｃｋｅ  ｕｎｄ  Ｄｒｕｃｋｆａｒｂｅｎ，Ｄｒ．Ｕｌｒｉｃｈ  Ｚｏｒｌｌ，Ｔｈｉｅｍｅ  Ｖｅｒｌａｇ  Ｓｔｕｔｔｇａｒｔ−ＮｅｗＹｏｒｋ，１９９８，ｐ．４４５〜４４６に見出すことができる。
【０１２０】
本発明においては、使用する光硬化性モノマーまたは光開始剤に関しては何の制限もない。
【０１２１】
本発明は、好ましくは以下のものを含むフォトレジストに関する：
Ａ）少なくとも１種の本発明の金属アゾ顔料、より好ましくは他の顔料、好ましくはＣ．Ｉ．ピグメントグリーン３６および／またはピグメントグリーン５８との混合物の形態にある本発明の金属アゾ顔料、またはそれをベースとして本発明の顔料調製物、
Ｂ１）少なくとも１種の光硬化性モノマー、
Ｂ２）少なくとも１種の光開始剤、
Ｃ１）場合によっては有機溶媒、
Ｄ）場合によっては分散剤、
Ｅ）場合によってはバインダー樹脂、
さらに、場合によってはさらなる添加物。
【０１２２】
本発明においては、本発明に従って使用するための顔料または固形の顔料調製物をベースとして、着色画像要素のパターンを生成させるための技法に関しては、何の制限もない。前述のフォトリソグラフィプロセスに加えて、その他のプロセス、たとえばオフセット印刷、化学エッチング、またはインクジェット印刷なども好適である。特定のプロセスに合わせて、適切なバインダー樹脂および溶媒または顔料ビヒクル、ならびにさらなる添加物を選択するべきである。加熱式のみならず、機械式および圧電機械式のインクジェット印刷も含めた、インクジェットプロセスの場合においては、顔料および場合によってはバインダー樹脂のための水性有機ビヒクル、さらには純粋な有機ビヒクルが好適であり、実際のところ、水性有機ビヒクルが好ましい。
【０１２３】
以下の実施例によって本発明を説明するが、本発明をそれらの実施例に限定しようとするものではない。
【実施例】
【０１２４】
アゾバルビツール酸前駆体の調製（インストラクション１）
８５℃で１１００ｇの蒸留水の中に、４６．２ｇのジアゾバルビツール酸および３８．４ｇのバルビツール酸を導入した。次いで、水酸化カリウム水溶液を用いてそのｐＨを約ｐＨ５に調節し、９０分間撹拌を続けた。
【０１２５】
例１：顔料Ａの調製（本発明ではない）：
インストラクション１において調製したアゾバルビツール酸（０．３モル）を、８２℃で、１５００ｇの蒸留水と混合した。次いで、７５．７ｇのメラミン（０．６モル）を導入した。次いで、０．３モルの約３０％強度の塩化亜鉛溶液を滴下により添加した。８２℃で３時間経過してから、ＫＯＨを用いて、ｐＨを約５．５に調節した。これに続けて、９０℃で約３００ｇの蒸留水を用いて希釈した。次いで、３４ｇの３０％強度の塩酸を滴下により添加し、１２時間、９０℃の温度を保った。その後で、水酸化カリウム水溶液を用いて、ｐＨを約５に調節した。次いで、サクションフィルター上で顔料を単離し、洗浄し、真空乾燥キャビネット内で、８０℃で乾燥させ、かつ標準的な実験室用ミルの中で２分間かけて磨砕した。（顔料Ａ＝亜鉛アゾバルビツール酸とメラミンとのアダクト）。
【０１２６】
例２：顔料Ｂの調製（本発明ではない）：
インストラクション１において調製したアゾバルビツール酸（０．３モル）を、８２℃で、１５００ｇの蒸留水と混合した。次いで、１０ｇの３０％強度の塩酸を滴下により添加して、ｐＨを２〜２．５に調節した。その後で、７９．４ｇのメラミン（０．６３モル）を導入した。次いで、０．３モルの約２５％強度の塩化ニッケル溶液を滴下により添加した。８２℃で３時間経過してから、ＫＯＨを用いて、ｐＨを約５．５に調節した。これに続けて、９０℃で約１００ｇの蒸留水を用いて希釈した。次いで、２１ｇの３０％強度の塩酸を滴下により添加し、１２時間、９０℃の温度を保った。その後で、水酸化カリウム水溶液を用いて、ｐＨを約５に調節した。次いで、サクションフィルター上で顔料を単離し、洗浄し、真空乾燥キャビネット内で、８０℃で乾燥させ、かつ標準的な実験室用ミルの中で２分間かけて磨砕した。（顔料Ｂ＝ニッケルアゾバルビツール酸とメラミンとのアダクト）。
【０１２７】
実施例３〜５：顔料Ｃ、ＤおよびＥの調製（本発明）
以下の本発明実施例３〜５においては、例２の手順を繰り返したが、ただし、塩化ニッケル溶液を、塩化ニッケルと塩化亜鉛との混合溶液に置き換えた。
実施例３：
０．３モルのＮｉを、０．２２５モルのＮｉ＋０．０７５モルのＺｎに置き換え（顔料Ｃ＝亜鉛／ニッケルアゾバルビツール酸のメラミンアダクト、２５モル％Ｚｎおよび７５モル％ニッケルの成分を有するハイブリッド化合物）
実施例４：
０．３モルのＮｉを、０．１５０モルのＮｉ＋０．１５０モルのＺｎに置き換え（顔料Ｄ＝亜鉛／ニッケルアゾバルビツール酸のメラミンアダクト、５０モル％Ｚｎおよび５０モル％ニッケルの成分を有するハイブリッド化合物）
実施例５：
０．３モルのＮｉを、０．０７５モルのＮｉ＋０．２２５モルのＺｎに置き換え（顔料Ｅ＝亜鉛／ニッケルアゾバルビツール酸のメラミンアダクト、７５モル％Ｚｎおよび２５モル％ニッケルの成分を有するハイブリッド化合物）
【０１２８】
Ｘ線回折法による分析
結晶相の同定に好適な、ＰＩＸｃｅｌｌカウンターを備えた、ＰＡＮａｌｙｔｉｃａｌ  ＥＭＰＹＲＥＡＮ  θ／θ反射回折計中で、Ｘ線回折測定を実施した。
【０１２９】
【表１】
2014012838.tif 000019
【０１３０】
手順：
合成例１〜５に従って調製した顔料から、以下の構成を有するサンプル１〜８を得た：
サンプル１：１０ｇの顔料Ｂ（１００モル％ニッケル）（本発明ではない）
サンプル２：１０ｇの顔料Ａ（１００モル％亜鉛）（本発明ではない）
サンプル３：１０ｇの顔料Ｃ（２５モル％亜鉛／７５モル％ニッケル）（本発明）
サンプル４：１０ｇの顔料Ｄ（５０モル％亜鉛／５０モル％ニッケル）（本発明）
サンプル５：１０ｇの顔料Ｅ（７５モル％亜鉛／２５モル％ニッケル）（本発明）
サンプル６：２．５ｇの顔料Ａおよび７．５ｇの顔料Ｂ（物理的な混合物、２５モル％亜鉛および７５モル％ニッケル）（本発明ではない）
サンプル７：５．０ｇの顔料Ａおよび５．０ｇの顔料Ｂ（物理的な混合物、５０モル％亜鉛および５０モル％ニッケル）（本発明ではない）
サンプル８：７．５ｇの顔料Ａおよび２．５ｇの顔料Ｂ（物理的な混合物、７５モル％亜鉛および２５モル％ニッケル）（本発明ではない）
θ／θ測定のために、試験するそれぞれのサンプルの所定量を、サンプルホルダーのウェルの中に導入した。スクレーパーを用いてサンプルの表面を均した。
次いでそのサンプルホルダーを回折計のサンプルチェンジャーの中に入れて、測定を実施した。測定したサンプルのθ値は、上述の方法に従って求めた。サンプル１〜８についての測定を、この方法で実施した。これらの測定で求められた測定値にバックグラウンド補正を加えて、表１〜８に示した。
【０１３１】
【表２】
2014012838.tif 000020
【０１３２】
【表３】
2014012838.tif 000021
【０１３３】
【表４】
2014012838.tif 000022
【０１３４】
【表５】
2014012838.tif 000023
【０１３５】
【表６】
2014012838.tif 000024
【０１３６】
【表７】
2014012838.tif 000025
【０１３７】
【表８】
2014012838.tif 000026
【０１３８】
【表９】
2014012838.tif 000027
【０１３９】
表１〜８においては、第１列では、測定された反射に番号をつけた。第２列には、測定された反射の位置を２θ値の形で示し；第３列では、その確定された２θ値を、ブラッグの式を使用して、格子定数のためのｄ値に変換させた。第４列および第５列には、測定された強度についての値（反射のバックグラウンドより上のピーク高さ）を、一方では絶対値として「カウント」（［ｃｔｓ］）の単位で、もう一方ではそれらの相対強度［％］で示している。
【０１４０】
表１〜８のＸ線回折測定の評価から、サンプル３、４および５の本発明の金属アゾ顔料Ｃ、ＤおよびＥはそれぞれ、Ｘ線回折図において、ｄ＝１０．３（±０．２）Åの格子定数で、強度Ｉ１を有するシグナルＳ１を示すということが判る。それとは対照的に、ｄ＝１６．０５Å〜ｄ＝１１．７８Åの格子定数範囲においては、サンプル３、４および５の金属アゾ顔料は、その強度Ｉ２がバックグラウンドの平方根の３倍を超えるようなシグナルＳ２は一切示さない。定義により、測定された反射が、３σ（シグマ）より大きい強度を示したときにのみ実際のピークとして評価されるが、そのσ値は、バックグラウンドの値の平方根として定義される。バックグラウンドについての値は、回折図の開始時に測定されたカウント数により得られる。使用した回折計の場合には、その回折図のバックグラウンドは約４１００カウントであり、したがって、約２００カウント（σ＝１９２．０９を超える３倍値、ここでσ＝４１００カウントの平方根＝６４．０３）を超えるピークのみが検出可能である。表１〜８に示した強度値は、バックグラウンドの補正を行ったものである。このことは、それぞれの場合において、測定されたすべての強度値から、バックグラウンド（ここで使用した機器の場合においては４１００カウント）の値を算術的に引き算したということを意味している。本発明の金属アゾ顔料Ｃ、ＤおよびＥのサンプル３、４および５では、それぞれの場合において、ｄ＝１０．３（±０．２）Åで測定されたシグナルＳ１の強度Ｉ１の、ｄ＝１６．０５Å〜ｄ＝１１．７８Åの範囲における（使用した回折計を用いて）理論的に検出可能な最小の強度値Ｉ２（バックグラウンド補正後で約２００カウント）に対する比率、すなわちＩ２／Ｉ１の比率として表して、０．０２の数値を超えない。このことは、表９に見ることができる。
【０１４１】
サンプル３、４および５では、ｄ＝１０．３（±０．２）Åより高い反射がまったく測定されなかったので、表３、４および５には、この範囲に入る値は存在しない。
【０１４２】
本発明ではないサンプル６、７および８の顔料の物理的混合物ではそれぞれ、Ｘ線回折図において、ｄ＝１０．３（±０．２）Åの格子定数で強度Ｉ１のシグナルＳ１を示し、ｄ＝１６．０５Å〜ｄ＝１１．７８Åの格子定数範囲においてはそれらがそれぞれ、その強度Ｉ２が、それぞれの場合においてシグナルＳ１の強度Ｉ１に関連づけて、Ｉ２／Ｉ１の比率で表したときに、０．０２の数値を超えるようなシグナルＳ２を示す、ということも同様に明かである。
【０１４３】
【表１０】
2014012838.tif 000028
【０１４４】
性能試験
合成例１〜５に従って調製した顔料から、先に示したようにして、サンプル１〜８を作った。次いでインストラクション２に従ってそれらのサンプルを変換させて、対応する分散体を得た。インストラクション３に従ってそれらの分散体１〜８を変換させて、性能試験にかけた。それらの結果をＹ値の形で表１０に示している。
【０１４５】
インストラクション２：
２部の試験にかける顔料サンプル、２部の可塑剤（ＢＡＳＦ  Ｈｅｘａｍｏｌｌ（登録商標）Ｄｉｎｃｈ）、１部の分散用添加剤（Ｂｙｋ  Ｂｙｋｏｐｌａｓｔ（登録商標）１０００）および１部の分散用添加剤（Ｌｕｂｒｉｚｏｌ（登録商標）Ｓｏｌｓｐｅｒｓｅ  １００００）の混合物約２ｇを、塗料用分散機（Ａｕｔｏ  ｍｕｌｌｅｒタイプ）４ｘ、７５回転で磨砕した。
【０１４６】
インストラクション３：
それぞれの分散体について、その０．７５０ｇをＰＥバッグ中で激しく振盪することにより、１０００ｇのポリスチレンペレットの中に均質に分散させた。その着色させたペレットを、融解物温度２００℃で５００ｒｐｍの２軸スクリューエクストルーダーで押出し加工してから、再びペレット化させた。さらに、顔料を加えないが、同じ量の添加物および可塑剤で湿潤化させたポリスチレンペレットサンプルも、上と同様にして、押出し加工し、ペレット化させた。
【０１４７】
射出成形機を用いて、その乾燥ペレットから１ｍｍ、２ｍｍおよび３ｍｍの層厚みグラデーションを有する試験片を製造したが、その成形条件は、融解物温度２４０℃、背圧１０バール、金型温度６０℃であった。分光光度計を使用して、１ｍｍ、２ｍｍおよび３ｍｍの層の透過率を測定した。その分光光度計は、それぞれ１ｍｍ、２ｍｍおよび３ｍｍの透明な試験片の手段によって較正した。
【０１４８】
それぞれの層厚みについて、Ｄ６５標準光源および１０度の観測角でのＣＩＥ  Ｙｘｙ値を計算し、参照値ＣＩＥｘ＝０．４３５に対するＣＩＥ  Ｙを、内挿の手段によって求めた。
【０１４９】
【表１１】
2014012838.tif 000029
【０１５０】
結果：
表１０からも判るように、本発明のサンプル３〜５は、本発明ではないサンプルに比較して、（一定のｘ値に対して）高いＹ値を示し、したがって輝度の向上が顕著である。
【外国語明細書】
2014012838000001.pdf